(57)【要約】【課題】硬化性、保存安定性がより優れた２液型光硬化インク組成物セットを提供する。【解決手段】少なくとも光ラジカル重合開始剤とラジカル重合性化合物とを含有し、色材を含有しないインク組成物Ａと、少なくとも色材とラジカル重合性化合物を含有し前記光ラジカル重合開始剤を含有しないインク組成物Ｂとによりなることを特徴とする２液型光硬化インク組成物セット。【選択図】なし【特許請求の範囲】
【請求項１】
少なくとも光ラジカル重合開始剤とラジカル重合性化合物とを含有し、色材を含有しないインク組成物Ａと、少なくとも色材とラジカル重合性化合物を含有し、前記光ラジカル重合開始剤を含有しないインク組成物Ｂとによりなることを特徴とする２液型光硬化インク組成物セット。
【請求項２】
前記インク組成物Ａ及び前記インク組成物Ｂは水を含有していないことを特徴とする請求項１に記載の２液型光硬化インク組成物セット。
【請求項３】
前記インク組成物Ａ及び／又は前記インク組成物Ｂのラジカル重合性化合物としてエチレングリコールモノアリルエーテル及び／又はＮ−ビニル化合物を含有することを特徴とする請求項１又は２に記載の２液型光硬化インク組成物セット。
【請求項４】
前記インク組成物Ａ及び／又は前記インク組成物Ｂに含まれるエチレングリコールモノアリルエーテル及び／又はＮ−ビニル化合物は２０重量％〜８０重量％の範囲であることを特徴とする請求項３に記載の２液型光硬化インク組成物セット。
【請求項５】
前記Ｎ−ビニル化合物はＮ−ビニルフォルムアミドであることを特徴とする請求項３又は４に記載の２液型光硬化インク組成物セット。
【請求項６】
前記インク組成物Ａ及び／又は前記インク組成物Ｂのラジカル重合性化合物として樹枝状ポリマーを含有することを特徴とする請求項１〜５のいずれか一項に記載の２液型光硬化インク組成物セット。
【請求項７】
前記樹枝状ポリマーがデンドリマー及び／又はハイパーブランチポリマーであることを特徴とする請求項６に記載のインク組成物セット。
【請求項８】
前記樹枝状ポリマーの濃度が３重量％〜３０重量％であることを特徴とする請求項６又は７に記載のインク組成物セット。
【請求項９】
前記インク組成物Ａ及び／又は前記インク組成物Ｂは界面活性剤を含むことを特徴とする請求項１〜８のいずれか一項に記載の２液型光硬化インク組成物セット。
【請求項１０】
界面活性剤としてポリエーテル変性ポリジメチルシロキサン又はポリエステル変性ポリジメチルシロキサンを用いることを特徴とする請求項９に記載の２液型光硬化インク組成物セット。
【請求項１１】
前記インク組成物Ａ及び／又は前記インク組成物Ｂは重合促進剤を含有することを特徴とする請求項１〜１０のいずれか一項に記載の２液型光硬化インク組成物セット。
【請求項１２】
前記重合促進剤としてアミン化合物、チオキサントン、重合性微粒子のいずれか一つ以上を含有することを特徴とする請求項１１に記載の２液型光硬化インク組成物セット。
【請求項１３】
前記インク組成物Ａに含有される前記光ラジカル重合開始剤は、α−アミノケトン、α−ヒドロキシケトン、アシルフォスフィンオキサイドのいずれか一つであることを特徴とする請求項１〜１２のいずれか一項に記載の２液型光硬化インク組成物セット。
【請求項１４】
前記光ラジカル重合開始剤はα−アミノケトン、α−ヒドロキシケトン、アシルフォスフィンオキサイドのいずれか２種以上を混合して使用されることを特徴とする請求項１３に記載の２液型光硬化インク組成物セット。
【請求項１５】
前記インク組成物Ａ及び前記インク組成物Ｂは熱ラジカル重合禁止剤を含有することを特徴とする請求項１〜１４のいずれか一項に記載の２液型光硬化インク組成物セット。
【請求項１６】
前記熱ラジカル重合禁止剤はＨＡＬＳ系化合物であることを特徴とする請求項１５に記載の２液型光硬化インク組成物セット。
【請求項１７】
前記インク組成物Ｂに含有される前記色材は顔料であることを特徴とする請求項１〜１６のいずれか一項に記載の２液型光硬化インク組成物セット。
【請求項１８】
請求項１〜１７のいずれか一項に記載の前記２液型光硬化インク組成物セットを用いたことを特徴とするインクジェット記録方法。
【請求項１９】
請求項１８に記載の前記インクジェット記録方法を用いたことを特徴とするインクジェット記録装置。
【請求項２０】
請求項１８に記載のインクジェット記録方法及び／又は請求項１９に記載のインクジェット記録装置を用いて、少なくとも画像の一部が形成されたことを特徴とする印刷物。
【発明の詳細な説明】
【技術分野】
【０００１】
本発明は、光により硬化する光硬化インク組成物に関し、硬化性、保存安定性に優れた２液型光硬化インク組成物セットに関するものである。
【背景技術】
【０００２】
インクジェット記録方法は、インク組成物の小滴を飛翔させ、紙等の記録媒体に付着させて印刷を行う印刷方法である。このインクジェット記録方法は、高解像度、高品位な画像を、高速で印刷することができるという特徴を有するものである。インクジェット記録方法に使用されるインク組成物は、水性溶媒を主成分とし、これに着色成分および目詰まりを防止する目的でグリセリン等の湿潤剤を含有したものが一般的である。
【０００３】
一方、水性インク組成物が浸透し難い種類の紙、即ちコート紙、印刷本紙、布類、または浸透しない金属、プラスチック等の素材、例えばフェノール、メラミン、塩化ビニル、アクリル、ポリカーボネートなどの樹脂から製造される板、フィルムなどの記録媒体に印字する場合、インク組成物には、色材が安定して記録媒体に固着できる成分を含有することが要求される。
【０００４】
この様な要求に対しては、色材、光硬化剤（ラジカル重合性化合物）、（光ラジカル）重合開始剤等を含んでなる光硬化インクジェットインクが開示されている（例えば、特許文献１参照）。このインクによれば、記録媒体へのインクの滲みを防止し、画質を向上させることができるとされている。
【０００５】
近年これら光硬化インクジェットインクは、カラーフィルタの製造、プリント基板への印刷、プラスチックカード、ビニールシート、プラスチック部品への印刷、大型看板、屋外・屋内広告用の印刷、バーコードや日付の印刷等に使用されるようになってきている。
【０００６】
特許文献２には、保存安定性、安全性が良好で、硬化定着させるためのエネルギーが少なく、記録媒体上に形成できる画像の耐薬品性、機械的強度、密着性に優れた光硬化型インクジェットインクとするため、樹枝状ポリマーの一種であるデンドリマーを用いる技術が開示されている。デンドリマーは、一般的な線形高分子に比べて、官能基が表面に高密度に密集した分子構造を有するので、機能性高分子ナノ材料として期待されている。また、デンドリマーは、線状高分子化合物に比べて粘度が低いものである。
【０００７】
【特許文献１】米国特許第５６２３００１号明細書
【特許文献２】特開２００４−９９７９６号公報
【発明の開示】
【発明が解決しようとする課題】
【０００８】
光硬化インクジェットインクには、保存安定性の問題、即ち保存期間中に粘度増加やゲルの発生等の問題が生じる場合が多い。これはインク自体に化学反応性を持たせているためであり、いわば本質的な問題である。硬化反応性の高い物質ほど保存安定性の低いことは自明の理である。そこで、保存安定性の暗反応を禁止する熱ラジカル重合禁止剤をインク組成物中に多量に添加すると、硬化反応時の重合反応まで阻害してしまい、良好な画像形成が困難になる。
【０００９】
特に、光硬化型インク組成物のラジカル重合性化合物として、樹枝状ポリマーの１種であるデンドリマーやハイパーブランチポリマーを用いた場合、その最外面に重合性の官能基が高密度かつ集中的に配置された分子構造であるため、通常のモノマー成分より一層保存安定性の付与が問題となる。しかし、最外面に重合性官能基を導入しない場合、硬化反応後に相分離、ブリードアウトして、膜強度が落ちてしまう。
【００１０】
また、インク組成物中、ラジカル重合性化合物としてデンドリマーを用いた場合、デンドリマー自体は、通常のモノマー成分に比べると粘度が高く、５重量％以下程度しか用いることができなかった。例えば、特許文献２の実施例では、インク組成物中、３質量％しか用いていなかった。この程度のデンドリマー添加量では硬化性を格段に向上させる程の効果は得られない。
【００１１】
また、特許文献２に開示されている実施例のデンドリマーでは構造制御が不十分であり、インク組成物中にデンドリマーを３質量％しか添加しないにも関わらず、２５℃でのインク粘度が３０ｍＰａ・ｓ以上になっているため、インクジェットヘッド及びインク組成物を加温上昇して、通常のインクジェットインクの粘度である１０ｍＰａ・ｓ以下にしないと、印字が困難であり、吐出不良が多発する。そして、インクジェットヘッド及びインク組成物を加温し、低粘度化して用いた場合には、熱重合反応の進行により、インクの信頼性が低下し、印刷装置を構成する部材が劣化することが避けられない。
【００１２】
粘度低下を目的として、低粘度の希釈剤、すなわち、重合性官能基を持たない有機溶剤や水を添加することも行われているが、このように硬化反応に関与しない成分を添加することは、硬化反応の前処理として加熱や送風などの手段により乾燥処理を行わねばならなかったり、記録媒体に吸収層を設けるなどの特別な処理を行う必要があったりして、工程の負荷が増大するので好ましくない。
また、この場合には、乾燥工程が不十分なまま硬化反応を行うと、残留溶剤や残留水分は重合熱により発泡したり、硬化物から押し出され、ブリードアウトして硬化膜の表面に残留し、タック（べたつき）の原因になったりする。
【００１３】
そこで本発明は、上記従来の技術の欠点を克服し、画像硬化性と保存安定性が優れた２液型光硬化インク組成物セットを提供しようとするものである。
【課題を解決するための手段】
【００１４】
本発明者は、鋭意検討を重ねた結果、以下の構成を採用することによって、上記目的が達成され、本発明を成すに至った。
【００１５】
即ち本発明は、以下の通りである。
（１）少なくとも光ラジカル重合開始剤とラジカル重合性化合物とを含有し、色材を含有しないインク組成物Ａと、少なくとも色材とラジカル重合性化合物を含有し前記光ラジカル重合開始剤を含有しないインク組成物Ｂとによりなることを特徴とする２液型光硬化インク組成物セット。
（２）前記インク組成物Ａ及び前記インク組成物Ｂは水を含有していないことを特徴とする（１）に記載の２液型光硬化インク組成物セット。
（３）前記インク組成物Ａ及び／又は前記インク組成物Ｂのラジカル重合性化合物としてエチレングリコールモノアリルエーテル及び／又はＮ−ビニル化合物を含有することを特徴とする（１）又は（２）に記載の２液型光硬化インク組成物セット。
（４）前記インク組成物Ａ及び／又は前記インク組成物Ｂに含まれるエチレングリコールモノアリルエーテル及び／又はＮ−ビニル化合物は２０重量％〜８０重量％の範囲であることを特徴とする（３）に記載の２液型光硬化インク組成物セット。
（５）前記Ｎ−ビニル化合物はＮ−ビニルフォルムアミドであることを特徴とする（３）又は（４）に記載の２液型光硬化インク組成物セット。
（６）前記インク組成物Ａ及び／又は前記インク組成物Ｂのラジカル重合性化合物として樹枝状ポリマーを含有することを特徴とする（１）〜（５）のいずれか一項に記載の２液型光硬化インク組成物セット。
（７）前記樹枝状ポリマーがデンドリマー及び／又はハイパーブランチポリマーであることを特徴とする（６）に記載のインク組成物セット。
（８）前記樹枝状ポリマーの濃度が３重量％〜３０重量％であることを特徴とする（６）又は（７）に記載のインク組成物セット。
（９）前記インク組成物Ａ及び／又は前記インク組成物Ｂは界面活性剤を含むことを特徴とする（１）〜（８）のいずれか一項に記載の２液型光硬化インク組成物セット。
（１０）界面活性剤としてポリエーテル変性ポリジメチルシロキサン又はポリエステル変性ポリジメチルシロキサンを用いることを特徴とする（９）に記載の２液型光硬化インク組成物セット。
（１１）前記インク組成物Ａ及び／又は前記インク組成物Ｂは重合促進剤を含有することを特徴とする（１）〜（１０）のいずれか一項に記載の２液型光硬化インク組成物セット。
（１２）前記重合促進剤としてアミン化合物、チオキサントン、重合性微粒子のいずれか一つ以上を含有することを特徴とする（１１）に記載の２液型光硬化インク組成物セット。
（１３）前記インク組成物Ａに含有される前記光ラジカル重合開始剤は、α−アミノケトン、α−ヒドロキシケトン、アシルフォスフィンオキサイドのいずれか一つであることを特徴とする（１）〜（１２）のいずれか一項に記載の２液型光硬化インク組成物セット。
（１４）前記光ラジカル重合開始剤はα−アミノケトン、α−ヒドロキシケトン、アシルフォスフィンオキサイドのいずれか２種以上を混合して使用されることを特徴とする（１３）に記載の２液型光硬化インク組成物セット。
（１５）前記インク組成物Ａ及び前記インク組成物Ｂは熱ラジカル重合禁止剤を含有することを特徴とする（１）〜（１４）のいずれか一項に記載の２液型光硬化インク組成物セット。
（１６）前記熱ラジカル重合禁止剤はＨＡＬＳ系化合物であることを特徴とする（１５）に記載の２液型光硬化インク組成物セット。
（１７）前記インク組成物Ｂに含有される前記色材は顔料であることを特徴とする（１）〜（１６）のいずれか一項に記載の２液型光硬化インク組成物セット。
（１８）請求項１〜１７のいずれか一項に記載の前記２液型光硬化インク組成物セットを用いたことを特徴とするインクジェット記録方法。
（１９）（１８）に記載の前記インクジェット記録方法を用いたことを特徴とするインクジェット記録装置。
（２０）（１８）に記載のインクジェット記録方法及び／又は（１９）に記載のインクジェット記録装置を用いて、少なくとも画像の一部が形成されたことを特徴とする印刷物。
【発明を実施するための最良の形態】
【００１６】
以下、本発明の２液型光硬化インク組成物セットについて詳細に説明する。
本発明の２液型光硬化インク組成物セットは、少なくとも光ラジカル重合開始剤とラジカル重合性化合物とを含有し、色材を含有しないインク組成物Ａと、少なくとも色材とラジカル重合性化合物を含有し、光ラジカル重合開始剤を含有しないインク組成物Ｂとによりなる。また、本発明の２液型光硬化インク組成物セットは水を含有しないことが好ましい。
【００１７】
本発明のインク組成物Ａに用いられる光ラジカル重合開始剤としては、特に限定されないが、α−アミノケトン、α−ヒドロキシケトン、アシルフォスフィンオキサイドが好ましく、例えば、α−ヒドロキシアルキルフェノン、α−アミノアルキルフェノン、モノアシルフォスフィンオキサイド、ビスアシルフォスフィンオキサイドが挙げられる。
【００１８】
また、Ｉｒｇａｃｕｒｅ  １２７、１８４、３６９、３７９、１７００、１８００、１８５０、１８７０、８１９、Ｄａｒｏｃｕｒ  １１７３、ＴＰＯ、（チバ・スペシャルティ・ケミカルズ社製）の商品名で入手可能な光ラジカル重合開始剤も使用することができる。
【００１９】
インク組成物Ａおよび／又はインク組成物Ｂに用いられるラジカル重合性化合物としては、エチレングリコールモノアリルエーテル及び／又はＮ−ビニル化合物、好ましくはＮ−ビニルフォルムアミドを含有する。
【００２０】
エチレングリコールモノアリルエーテル及び／又はＮ−ビニルフォルムアミドは、単官能のラジカル重合性モノマーであり、保存中暗反応により、望まない重合が生じる傾向が低く、使用に当たって好適である。
【００２１】
エチレングリコールモノアリルエーテル及び／又はＮ−ビニルフォルムアミドの添加量が２０重量％未満ではインク組成物の粘度、分散安定性、保存安定性等の問題が生じ、８０重量％を超えて多くなると２液型光硬化インク組成物としての硬化性、皮膜強度が不十分となる場合がある。より好ましくは２０重量％〜７０重量％程度の範囲である。
【００２２】
また、本発明のインク組成物Ａ及び／又はＢには、ラジカル重合性化合物として、樹枝状ポリマーが含まれる場合がある。樹枝状ポリマーとしては、以下に示すように大きく６つの構造体に分類できる。
I   デンドリマー
II  リニア−デンドリティックポリマー
III  デンドリグラフトポリマー
IV  ハイパーブランチポリマー
V  スターハイパーブランチポリマー
VI  ハイパーグラフトポリマー
【００２３】
この中でもI〜IIIは分岐度（ＤＢ：degree of branching）が１であり、欠陥の無い構造を有しているのに対し、IV〜VIは欠陥を含んでいても良いランダムな分岐構造を有している。特にデンドリマーは、一般的に用いられている直線状の高分子に比べて、反応性の官能基をその最外面に高密度かつ集中的に配置する事が可能であり、機能性高分子材料として期待が高い。また、ハイパーブランチポリマーもデンドリマーほどではないにせよ、その最外面に反応性の官能基を数多く導入する事が可能であり、硬化性に優れている。
【００２４】
これら樹枝状ポリマーは、従来の直線状高分子や分岐型高分子とは異なり、３次元的に枝分かれ構造を繰り返し、高度に分岐している。その為、同一分子量の直線状高分子と比較して粘度を低く抑える事が可能である。
【００２５】
本発明で使用するデンドリマーの合成法には、中心から外に向かって合成するＤｉｖｅｒｇｅｎｔ法と外から中心に向かって行うＣｏｎｖｅｒｇｅｎｔ法を挙げることが出来る。
【００２６】
本発明において使用されるデンドリマーまたはハイパーブランチポリマーは、室温で固体であって、数平均分子量が１０００〜１０００００の範囲のものが望ましく、特に２０００〜５００００の範囲のものが好ましく使用される。分子量が上記の範囲より低い場合には定着画像がもろくなり、また、分子量が上記の範囲より高い場合には、添加量を下げてもインクの粘度が高くなりすぎて吐出特性の点で実用的ではなくなる。
【００２７】
また、本発明において使用されるデンドリマーおよび／またはハイパーブランチポリマーは最外面にラジカル重合可能な官能基を有するデンドリマーおよび／またはハイパーブランチポリマーであることが好ましい。最外面にラジカル重合可能な構造とすることにより、重合反応が速やかに進行する。
【００２８】
デンドリマー構造を有するポリマーの例としては、アミドアミン系デンドリマーは、米国特許第４，５０７，４６６号、同４，５５８，１２０号、同４，５６８，７３７号、同４，５８７，３２９号、同４，６３１，３３７号、同４，６９４，０６４号明細書に、フェニルエーテル系デンドリマーは、米国特許第５，０４１，５１６号明細書、Ｊｏｕｒｎａｌ  ｏｆ  Ａｍｅｒｉｃａｎ  Ｃｈｅｍｉｓｔｒｙ  １１２巻（１９９０年、７６３８〜７６４７頁））等に示されたものが挙げられる。アミドアミン系デンドリマーについては、末端アミノ基とカルボン酸メチルエステル基を持つデンドリマーが、Ａｌｄｒｉｃｈ社より「ＳｔａｒｂｕｒｓｔＴＭ（ＰＡＭＡＭ）」として市販されている。また、そのアミドアミン系デンドリマーの末端アミノ基を、種々のアクリル酸誘導体およびメタクリル酸誘導体と反応させ、対応する末端をもったアミドアミン系デンドリマーを合成して、それらを使用することもできる。
【００２９】
利用できるアクリル酸誘導体およびメタクリル酸誘導体としては、メチル、エチル、ｎ−ブチル、ｔ−ブチル、シクロヘキシル、パルミチル、ステアリル等のアクリル酸或いはメタクリル酸アルキルエステル類、アクリル酸アミド、イソプロピルアミド等のアクリル酸或いはメタクリル酸アルキルアミド類があげられるが、これに限られるものではない。
【００３０】
また、フェニルエーテル系デンドリマーについては、Ｊｏｕｒｎａｌ  ｏｆ  Ａｍｅｒｉｃａｎ  Ｃｈｅｍｉｓｔｒｙ  １１２巻（１９９０年、７６３８〜７６４７頁））に種々のものが記載され、例えば、３，５−ジヒドロキシベンジルアルコールを用い、３，５−ジフェノキシベンジルブロミドと反応させて第２世代のベンジルアルコールを合成し、そのＯＨ基をＣＢｒ4およびトリフェニルホスフィンを用いてＢｒに変換した後、同様に３，５−ジヒドロキシベンジルアルコールと反応させて次世代のベンジルアルコールを合成し、以下上記の反応を繰り返して所望のデンドリマーを合成することが記載されている。フェニルエーテル系デンドリマーについても、末端ベンジルエーテル結合の代わりに、末端を種々の化学構造をもつもので置換することができる。例えば、Ｊｏｕｒｎａｌ  ｏｆ  Ａｍｅｒｉｃａｎ  Ｃｈｅｍｉｓｔｒｙ  １１２巻（１９９０年、７６３８〜７６４７頁））に記載のデンドリマーの合成に際して、上記ベンジルブロミドの代わりに種々のアルキルハライドを用いれば、相当するアルキル基を有する末端構造を有するフェニルエーテル系デンドリマーが得られる。その他ポリアミン系デンドリマーは、Ｍａｃｒｏｍｏｌ．Ｓｙｍｐ．７７、２１（１９９４）に示されているポリアミン系デンドリマーおよびその末端基を変性した誘導体を使用することができる。
【００３１】
ハイパーブランチポリマーとしては、例えば、ハイパーブランチポリエチレングリコール等が使用できる。ハイパーブランチポリマーは、１分子内に分岐部分に相当する２つ以上の一種の反応点とつなぎ部分に相当する別種のただ１つの反応点とをもち合わせたモノマーを用い、標的ポリマーを１段階で合成することにより得られるものである（（Ｍａｃｒｏｍｏｌｅｃｕｌｅｓ、２９巻（１９９６）、３８３１−３８３８頁）。例えば、ハイパーブランチポリマー用モノマーの一例として、３，５−ジヒドロキシ安息香酸誘導体があげられる。ハイパーブランチポリマーの製造例をあげると、１−ブロモ−８−（ｔ−ブチルジフェニルシロキシ）−３，６−ジオキサオクタンと３，５−ジヒドロキシ安息香酸メチルとから得られた３，５−ビス（（８'−（ｔ−ブチルジフェニルシロキシ）−３'，６'−ジオキサオクチル）オキシ）安息香酸メチルの加水分解物である３，５−ビス（（８'−ヒドロキシ−３'，６'−ジオキサオクチル）オキシ）安息香酸メチルをジブチル錫ジアセテートと窒素雰囲気下で加熱して、ハイパーブランチポリマーであるポリ［ビス（トリエチレングリコール）ベンゾエート］を合成することができる。
【００３２】
３，５−ジヒドロキシ安息香酸を用いた場合、ハイパーブランチポリマー末端基は水酸基となるため、この水酸基に対して、適当なアルキルハライドを用いることにより、種々の末端基を有するハイパーブランチポリマーを合成することができる。
【００３３】
デンドリマー構造を有する単分散ポリマーまたはハイパーブランチポリマー等は、主鎖の化学構造とその末端基の化学構造によりその特性が支配されるが、特に末端基や化学構造中の置換基の相違によりその特性が大きく異なるものとなる。特に末端に重合性基を有するものは、その反応性ゆえに、光反応後のゲル化効果が大きく有用である。重合性基を有するデンドリマーは、末端にアミノ基、置換アミノ基、ヒドロキシル基等の塩基性原子団を有するものの末端に、重合性基を有する化合物で化学修飾して得られる。
【００３４】
例えば、アミノ系デンドリマーに活性水素含有（メタ）アクリレート系化合物をマイケル付加させてなる多官能化合物に、例えば、イソシアネート基含有ビニル化合物を付加させて合成する。また、アミノ系デンドリマーに例えば、（メタ）アクリル酸クロライド等を反応させることで末端に重合性基を有するデンドリマーが得られる。このような重合性基を与えるビニル化合物としては、ラジカル重合可能なエチレン性不飽和結合を有する化合物があげられ、その例としては、例えば、アクリル酸、メタクリル酸、イタコン酸、クロトン酸、イソクロトン酸、マレイン酸等の不飽和カルボン酸及びそれらの塩等、後述する種々のラジカル重合可能なエチレン性不飽和結合を有する化合物があげられる。
【００３５】
本発明において、上記のデンドリマーおよびハイパーブランチポリマーは１種のみを単独で用いてもよいし、他の種類のデンドリマーおよびハイパーブランチポリマーと併用してもよい。
【００３６】
本発明の２液型光硬化インク組成物セットのインク組成物Ｂにおいて、上記デンドリマーの添加量は、３重量％〜３０重量％程度の範囲が好ましく２液型光硬化インク組成物セットとしての適性を保持できる。より好ましくは５重量％〜２５重量％程度の範囲である。デンドリマーの添加量が３重量％未満では２液型光硬化インク組成物セットとしての硬化性が不十分であり、３０重量％を超えて高くなるとインク組成物の粘度、分散安定性、保存安定性等の問題が生じる場合がある。
【００３７】
本発明の２液型光硬化インク組成物セットのインク組成物Ａ及びインク組成物Ｂには、その他のラジカル重合性化合物を含有していても良い。
【００３８】
他のラジカル重合性化合物としては、特に限定されないが、例えば単量体（モノマー）が挙げられる。
【００３９】
モノマーとは、高分子の基本構造の構成単位となり得る分子をいう。また本発明において用いられるモノマーは光重合性モノマーとも呼ばれ、単官能モノマー、二官能モノマー、多官能モノマーがあり、いずれも用いることができる。いずれのモノマーも、ＰＩＩ値（Primary Irritation Index、一次皮膚刺激性）が２以下であることが好ましい。
【００４０】
本発明に使用し得る、ＰＩＩ値が２以下の、単官能モノマー、二官能モノマー及び多官能モノマーを以下の表１に例示する。
【００４１】
【表１】
2007314775.tif 000002
なお、上記表中の粘度は２５℃における測定値である。
【００４２】
また、本発明の２液型光硬化インク組成物セットのラジカル重合性化合物として、前述のモノマーの他に、オリゴマーを含有していても良い。
なお、光ラジカル重合開始剤を含有するインク組成物Ａにラジカル重合性化合物を含む場合には、単官能のラジカル重合性モノマーであれば、保存中に、光ラジカル重合開始剤と反応して、望まない重合が生じる可能性も低い。ここで用いる単官能モノマーとしては、Ｎ−ビニルフォルムアミドやエチレングリコールモノアリルエーテル等が好適である。
【００４３】
本発明のインク組成物Ａ及び／又はインク組成物Ｂは、界面活性剤を使用することができ、例えばシリコーン系界面活性剤として、ポリエステル変性シリコーンやポリエーテル変性シリコーンを用いることが好ましく、ポリエーテル変性ポリジメチルシロキサン又はポリエステル変性ポリジメチルシロキサンを用いることが特に好ましい。具体例としては、ＢＹＫ−３４７、ＢＹＫ−３４８、ＢＹＫ−ＵＶ３５００、３５１０、３５３０、３５７０（ビックケミー・ジャパン株式会社製）を挙げることができる。
【００４４】
本発明の２液型光硬化インク組成物セットのインク組成物Ａまたはインク組成物Ｂには重合促進剤が含まれていても良い。重合促進剤としては、特に限定されないが、アミン化合物、チオキサントン、重合性微粒子のいずれか一つ以上を含有することが好ましく、例えば、アミノベンゾエートであるＤａｒｏｃｕｒ  ＥＨＡ、ＥＤＢ（チバ・スペシャルティ・ケミカルズ社製）、チオキサントン、イソプロピルチオキサントン、ジメチルチオキサントン、ジエチルチオキサントン、その表面に重合性官能基を導入した重合性微粒子等が挙げられる。
【００４５】
また、本発明の２液型光硬化インク組成物セットのインク組成物Ａまたはインク組成物Ｂは、熱ラジカル重合禁止剤を含有することが好ましい。これにより、インク組成物の保存安定性が向上する。熱ラジカル重合禁止剤には、一般的な重合性組成物に配合されているものが使用でき、例えば、フェノール系酸化防止剤、ヒンダード・アミン光安定剤、リン系酸化防止剤、広く（メタ）アクリルモノマーに用いられるハイドロキノンモノメチルエーテルの他、ハイドロキノン、ｔブチルカテコール、ピロガロール等が挙げられるが、好ましくはＨＡＬＳ系化合物であり、Ｉｒｇａｓｔａｂ  ＵＶ−１０（チバ・スペシャルティ・ケミカルズ社製）が挙げられる。
【００４６】
また、本発明の２液型光硬化インク組成物セットは、インク組成物Ｂのみに色材を含有する。この場合に用いられる色材は、顔料が印刷物の耐久性の点から好ましい。
【００４７】
本発明で使用される顔料としては、特別な制限なしに無機顔料、有機顔料を使用することができる。
【００４８】
無機顔料としては、酸化チタンおよび酸化鉄に加え、コンタクト法、ファーネス法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用することができる。
【００４９】
顔料の具体例としては、カーボンブラックとして、Ｃ．Ｉ．ピグメントブラック７、三菱化学社製のＮｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等が、コロンビア社製のＲａｖｅｎ５７５０、同５２５０、同５０００、同３５００、同１２５５、同７００等が、キャボット社製のＲｅｇａｌ  ４００Ｒ、同３３０Ｒ、同６６０Ｒ、Ｍｏｇｕｌ  Ｌ、同７００、Ｍｏｎａｒｃｈ  ８００、同８８０、同９００、同１０００、同１１００、同１３００、同１４００等が、デグッサ社製のＣｏｌｏｒ  Ｂｌａｃｋ  ＦＷ１、同ＦＷ２、同ＦＷ２Ｖ、同ＦＷ１８、同ＦＷ２００、Ｃｏｌｏｒ  Ｂｌａｃｋ  Ｓ１５０、同Ｓ１６０、同Ｓ１７０、Ｐｒｉｎｔｅｘ  ３５、同Ｕ、同Ｖ、同１４０Ｕ、Ｓｐｅｃｉａｌ  Ｂｌａｃｋ  ６、同５、同４Ａ、同４等が挙げられる。
【００５０】
イエローインクに使用される顔料としては、Ｃ．Ｉ．ピグメントイエロー１、２、３、１２、１３、１４、１６、１７、７３、７４、７５、８３、９３、９５、９７、９８、１０９、１１０、１１４、１２０、１２８、１２９、１３８、１３９、１５０、１５１、１５４、１５５、１８０、１８５、２１３等が挙げられる。
【００５１】
また、マゼンタインクに使用される顔料としては、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０９、Ｃ．Ｉ．ピグメントヴァイオレット  １９等が挙げられる。
【００５２】
さらに、シアンインクに使用される顔料としては、Ｃ．Ｉ．ピグメントブルー１、２、３、１５：３、１５：４、６０、１６、２２が挙げられる。
【００５３】
その他にも、ホワイトインクに使用される顔料として、二酸化チタン、炭酸カルシウム、硫酸カルシウム、酸化亜鉛、硫酸バリウム、炭酸バリウム、シリカ、アルミナ、カオリン、クレー、タルク、白土、水酸化アルミ、炭酸マグネシウム、白色中空樹脂エマルジョン等が挙げられ、好ましくはこれらからなる群から選択される１種又は２種以上の混合物である。
【００５４】
また、メタリックインクに使用できる顔料としては、特に限定されないが、例えば、シート状基材面に剥離用樹脂層と金属又は金属化合物層とが順次積層された構造からなる複合化顔料原体の前記金属又は金属化合物層と前記剥離用樹脂層の界面を境界として前記シート状基材より剥離し粉砕したものが挙げられる。
【００５５】
該金属箔片を製造するための複合化顔料原体の金属又は金属化合物層に用いられる金属又は金属化合物は、金属光沢を有する等の機能を有するものであれば特に限定されるものではないが、アルミニウム、銀、金、ニッケル、クロム、錫、亜鉛、インジウム、チタン、銅等が使用され、これらの単体金属、金属化合物又はこれらの合金およびそれら混合物の少なくとも一種が使用される。また、各色の顔料はその色調を調整する為に、互いに混合して用いる事も可能である。例えば、赤みのブラックの色調を青みに変える目的で、ピグメントブラック７とピグメントブルー１５：３を混合する事も可能である。加えて、蛍光増白剤を添加する事も可能である。
【００５６】
本発明の好ましい態様によれば、無機・有機顔料はその平均粒径が１０ｎｍ〜２００ｎｍの範囲にあるものが好ましく、より好ましくは５０ｎｍ〜１５０ｎｍ程度のものである。メタリック顔料としては、平均厚み３０ｎｍ以上、１００ｎｍ以下、５０％体積平均粒子径が１．０μｍ以上、４．０μｍ以下、粒度分布における最大粒子径が１２μｍ以下の金属箔片が好ましい。
インク組成物における色材の添加量は、０．１重量％〜２５重量％程度の範囲が好ましく、より好ましくは０．５重量％〜１５重量％程度の範囲である。
【００５７】
本発明の好ましい態様によれば、これらの顔料は、分散剤または界面活性剤で水性媒体中に分散させて得られた顔料分散液としてインク組成物Ａまたはインク組成物Ｂとすることができる。好ましい分散剤としては、顔料分散液を調製するのに慣用されている分散剤、例えば高分子分散剤を使用することができる。
【００５８】
また、インク組成物が色材を含有する場合、その色材を含有するインク組成物は、各色毎の複数有するものであっても良い。例えば、イエロー、マゼンタ、シアン、ブラックの基本４色に加えて、それぞれの色毎に同系列の濃色や淡色を加える場合、マゼンタに加えて淡色のライトマゼンタ、濃色のレッド、シアンに加えて淡色のライトシアン、濃色のブルー、ヴァイオレットが挙げられる。または中間色のグリーン、オレンジ、も挙げられる。更に無彩色であるブラックに加えて、その淡色であるグレイ、ライトブラック、濃色であるマットブラック、同じく無彩色であるホワイトに加えてクリーム、アイヴォリー、更に加えてメタリック色であればシルバー、ゴールド、カッパー、クロームシルバー等が挙げられる。
【００５９】
また、必要に応じて、レベリング添加剤、マット剤、膜物性を調整するためのポリエステル系樹脂、ポリウレタン系樹脂、ビニル系樹脂、アクリル系樹脂、ゴム系樹脂、ポリアクリルポリオール樹脂、ポリオキシアルキレンポリアルキレンアミン樹脂、ワックス類を添加することが出来る。また、本発明のインク組成物Ａまたはインク組成物Ｂには、２液型光硬化インクに使用し得る、公知公用のその他の成分として、湿潤剤、浸透溶剤、ｐＨ調整剤、防腐剤、防かび剤等を添加しても良い。
【００６０】
本発明の２液型光硬化インク組成物セットは、インク組成物Ａおよびインク組成物Ｂを混合した後に光照射をすることにより硬化反応を行う。混合は硬化反応前であれば、印刷前・印刷後のどちらでも良い。即ち、該混合および印刷は、インク組成物Ａとインク組成物Ｂとを記録媒体上の同位置に付着させる形態でも良く、また、インク組成物Ａとインク組成物Ｂとを混合し記録媒体上に付着させる形態でも良い。
【００６１】
本発明の２液型光硬化インク組成物セットを用いたインクジェット記録方法は、記録媒体上に、インク組成物を吐出し、その後に、紫外線を照射するものである。
【００６２】
照射光源は特に制限されないが、照射光源は３５０ｎｍ以上、４５０ｎｍ以下の波長の光が好ましい。紫外線の照射量は、１０ｍＪ／ｃｍ2以上、２０，０００ｍＪ／ｃｍ2以下であり、また好ましくは５０ｍＪ／ｃｍ2以上、１５，０００ｍＪ／ｃｍ2以下の範囲で行う。かかる程度の範囲内における紫外線照射量であれば、十分硬化反応を行うことができる。
【００６３】
紫外線照射は、メタルハライドランプ、キセノンランプ、カーボンアーク灯、ケミカルランプ、低圧水銀ランプ、高圧水銀ランプ等のランプが挙げられる。例えばＦｕｓｉｏｎ  Ｓｙｓｔｅｍ社製のＨランプ、Ｄランプ、Ｖランプ等の市販されているものを用いて行うことができる。
【００６４】
また、紫外線発光ダイオード（紫外線ＬＥＤ）や紫外線発光半導体レーザ等の紫外線発光半導体素子により、紫外線照射を行うことができる。
【００６５】
また、本発明のインクジェット記録方法を用いたインクジェット記録装置によって、記録媒体上に所望の記録をすることができる。
【００６６】
また、本発明のインクジェット記録方法及び／又は本発明のインクジェット記録装置を用いて、少なくとも画像の一部が形成された印刷物を形成することができる。印刷物の材質は特に限定するものではない。
【実施例１】
【００６７】
以下、本発明を実施例によって詳細に説明するが、本発明はこれらに限定されるものではない。
（光硬化型インクセットの各インク組成物等の調製）
本発明において、樹枝状ポリマーとしてはハイパーブランチポリマーまたはデンドリマーを用いた。
ハイパーブランチポリマーとして、大阪有機化学工業製、「ビスコート  ＃１０００」、「ＳＴＡＲ−５０１」を用いた。この「ビスコート  ＃１０００」、「ＳＴＡＲ−５０１」は、ジペンタエリスリトールをコアとして官能基を分岐させていったハイパーブランチポリマーであり、「ビスコート  ＃１０００」は希釈モノマーとして、エチレングリコールジアクリレートを含有し、粘度２７３ｍＰａ・ｓ、官能基数１４（アクリル基）のものであり、「ＳＴＡＲ−５０１」は希釈モノマーとして、ジペンタエリスリトールヘキサアクリレートを含有した、粘度：２１０Ｐａ・ｓ、官能基数２０〜９９（アクリル基）のものである。
【００６８】
デンドリマー７および９は以下の通りに合成した。
容量１Ｌの反応容器にエチレンジアミン  ３１ｇ、アクリル酸ジメチル  ２５６ｇ、メタノール  ３００ｇを入れ、窒素気流下、４０℃にて攪拌しながら６時間反応を行った。反応終了後、得られた混合物はロータリーエバポレーターを用いてメタノールを留去した後、大過剰のジエチルエーテル中に加え再沈殿操作により精製した。得られた反応生成物１に５００ｇのメタノールを加えて溶解し、次の反応を行った。
容量２Ｌの反応容器に反応生成物１を含むメタノール溶液を入れ、２４０ｇのエチレンジアミンを加えて、窒素気流下、２７℃にて攪拌しながら６時間反応を行った。反応後、同様にメタノール留去、再沈殿操作による精製後、得られた反応生成物２に１０００ｇのメタノールを加えて溶解し、次の反応を行った。
【００６９】
容量５Ｌの反応容器に反応生成物２を含むメタノール溶液を入れ、アクリル酸ジメチル６６７ｇを入れ、窒素気流下、４０℃にて攪拌しながら６時間反応を行った。反応後、同様にメタノール留去、再沈殿操作による精製後、得られた反応生成物３に２０００ｇのメタノールを加えて溶解し、次の反応を行った。
反応容器に反応生成物３を含むメタノール溶液を入れ、３６１ｇのエチレンジアミンを加えて、窒素気流下、２７℃にて攪拌しながら６時間反応を行った。反応後、同様にメタノール留去、再沈殿操作による精製後、得られた反応生成物４に２０００ｇのモレキュラシーブを用いて脱水処理したアセトンを加えて溶解し、次の反応を行った。
【００７０】
反応容器に反応生成物４を含むアセトン溶液  １０００ｇを分取し、カレンズＢＥＩ（１，１−Ｂｉｓ（ａｃｒｙｌｏｙｌｏｘｙｍｅｔｙｌ）ｅｔｈｙｌ  ｉｓｏｃｙａｎａｔｅ、昭和電工社製）２１５３ｇを添加し、窒素気流下にて撹拌混合した後、ＤＡＢＣＯ（１，４−Ｄｉａｚａｂｉｃｙｃｌｏ〔２，２，２〕ｏｃｔａｎｅ、東京化成工業社製）１ｇを更に添加し、撹拌混合し、反応温度を５０℃まで昇温してから６時間反応を行った。反応終了後、ロータリーエバポレーターを用いてアセトンを留去した後、６８３８ｇのエチレングリコールモノアリルエーテルを添加して、３０重量％濃度のデンドリマー７のエチレングリコールモノアリルエーテル溶液８を調製した。
この場合、デンドリマー７の１分子の当たりの最外面に配置されたアクリロイル基数は７２個となる。
【００７１】
また、反応性生物４を含むアセトン溶液からロータリーエバポレーターを用いてアセトンを留去した後、６８３８ｇのエチレングリコールモノアリルエーテルを添加して３０重量％濃度のデンドリマー９のエチレングリコールアリルエーテル溶液１０を調製した。このデンドリマー９は最外面にラジカル重合性反応基を持たないものである。
【００７２】
顔料分散液は下記に示す方法によって調製した。
着色剤としてＣ．Ｉ．ピグメントブラック７（カーボンブラック）１５部、分散剤としてのディスコールＮ−５０９（大日精化工業社製）３．５部に、モノマーとしてのエチレングリコールモノアリルエーテル（日本乳化剤社製。以下、「ＡＧ」と称する）加えて全体を１００部とし、混合攪拌して混合物とした。この混合物を、サンドミル（安川製作所社製）を用いて、ジルコニアビーズ（直径１．５ｍｍ）と共に６時間分散処理を行った。
その後ジルコニアビーズをセパレータで分離しブラック顔料分散液を得た。
【００７３】
以下同様にしてそれぞれの色に対応する顔料分散液、即ちシアン顔料分散液（Ｃ．Ｉ．ピグメントブルー１５：３）、マゼンタ顔料分散液（Ｃ．Ｉ．ピグメントヴァイオレット−１９）、イエロー顔料分散液（Ｃ．Ｉ．ピグメントイエロー１５５）を調製した。
【００７４】
［インク組成物Ａ１〜Ａ１４、インク組成物Ｂ１〜Ｂ１４の調製］
下記の表２〜表５、表７〜表１０、表１２、表１４〜１５および表１７に示す組成にてインク組成物Ａ１〜Ａ１４、インク組成物Ｂ１〜Ｂ１４を調製した。即ち、モノマー、光ラジカル重合開始剤、重合促進剤、界面活性剤、熱ラジカル重合禁止剤および水の中から、表に示された成分を混合且つ完全に溶解した。次いで顔料分散液を含有する場合には、顔料分散液を攪拌しながら溶媒中に徐々に滴下し、滴下終了後、常温で１時間混合攪拌した。その後、５μｍのメンブランフィルターでそれぞれのインク組成物Ａ１〜Ａ１４およびインク組成物Ｂ１〜Ｂ１４をろ過し、所望のインク組成物とした。
表中の数値は「重量％」を示す。
【００７５】
なお、熱ラジカル重合禁止剤は、Ｉｒｇａｓｔａｂ  ＵＶ−１０（チバ・スペシャルティ・ケミカルズ社製）を用いた。水としては、イオン交換水を用いた。
【００７６】
（保存安定性試験）
上記の実施例の２液型光硬化インク組成物セットのインク組成物Ａ１〜Ａ１４、インク組成物Ｂ１〜Ｂ１４および比較例のインク組成物を６０℃×７日の環境下に放置して、初期粘度（ｍＰａ・ｓ）と放置後の粘度（ｍＰａ・ｓ）をレオメーター（Ｐｈｙｓｉｃａ社製、ＭＣＲ−３００）にて測定して、粘度の変化率を下記の指標で評価した。結果を表５、表１０、表１２および表１５に示す。
ＡＡＡ：初期粘度と放置後の粘度変化率が±２．５％以下である。
ＡＡ：初期粘度と放置後の粘度変化率が±５．０％以下である。
Ａ  ：初期粘度と放置後の粘度の変化率が±１０％以下である。
Ｂ  ：初期粘度と放置後の粘度の変化率が±１０％より大きい数値である。
【００７７】
［硬化性試験１］
上記のように調製した２液型光硬化インク組成物セットとしてのインク組成物Ａ及びインク組成物Ｂをガラス基板上に滴下後混合したものをサンプルとして、以下の要領で２液型光硬化インク組成物セットの硬化性の評価を行った。紫外線照射装置として、ピーク波長３６５ｎｍの紫外線発光ダイオードＮＩＣＨＩＡｉ−ＬＥＤ「ＮＣＣＵ０３３」及びピーク波長３８０ｎｍの紫外線発光ダイオードＮＩＣＨＩＡ「ＮＣＣＵ００１」（共に日亜化学工業社製）を用いて作製したものを使用した。紫外線照射装置の照射条件は、照射面において、３６５ｎｍ及び３８０ｎｍの波長の照射強度がそれぞれ２０ｍＷ／ｃｍ2、即ち合計で４０ｍＷ／ｃｍ2となるようにした。そして、紫外線をサンプルに５秒間照射し、紫外線照射処理一回当たりの積算光量が２００ｍＪ／ｃｍ2となるようにした。そして、以下の評価基準を用いて２液型光硬化インク組成物セット（表中、単に「インク」と表記する。）の硬化性を評価した。結果を表５、表１０、表１２および表１５に示す。
Ａ：  紫外線照射回数１回で十分な硬化性を有し、使用可能である。
Ｂ：  紫外線照射回数２回で十分な硬化性を有し、使用可能である。
Ｃ：  紫外線照射を何度も繰り返しても硬化性が不十分であり、使用に耐えない。
【００７８】
【表２】
2007314775.tif 000003
【００７９】
【表３】
2007314775.tif 000004
【００８０】
【表４】
2007314775.tif 000005
【００８１】
【表５】
2007314775.tif 000006
【００８２】
【表６】
2007314775.tif 000007
【００８３】
【表７】
2007314775.tif 000008
【００８４】
【表８】
2007314775.tif 000009
【００８５】
【表９】
2007314775.tif 000010
【００８６】
【表１０】
2007314775.tif 000011
【００８７】
【表１１】
2007314775.tif 000012
【００８８】
【表１２】
2007314775.tif 000013
【００８９】
【表１３】
2007314775.tif 000014
【００９０】
【表１４】
2007314775.tif 000015
【００９１】
【表１５】
2007314775.tif 000016
【００９２】
【表１６】
2007314775.tif 000017
【００９３】
表６より、インク組成物中に水が入っている場合、硬化性が低いことが明らかとなった。
また、表１１より、インク組成物Ａ中に色材が入っている場合や、インク組成物Ｂ中に光ラジカル重合開始剤が入っている場合には保存安定性が低いことが明らかとなった。
また、表１３より、インク組成物中に含まれる熱ラジカル重合禁止剤がＨＡＬＳ系化合物である場合には、保存安定性に優れたインク組成物とすることができることが明らかとなった。
さらに、表１６より明らかなように、最外面にラジカル重合性官能基を持ったデンドリマー７を含むインクは、最外面にラジカル重合性官能基を持たないデンドリマー９を含むインクに比べて硬化性に優れたインクとなることが明らかとなった。
【００９４】
［硬化性試験２］
表１７に示す各カラーインク組成物セットを使用し、インク組成物Ａとしてインク組成物Ａ１を、インク組成物Ｂとして色材の種類を変更し、インク組成物Ｂ５からＢ８を用いて、セイコーエプソン株式会社製インクジェットプリンタ  ＰＭ−Ｇ９２０を利用し、上記例のインク組成物Ｂ１、インク組成物Ｂ５〜インク組成物Ｂ７のそれぞれカラーインクはそれぞれ対応するカラー列に、インク組成物Ａ１はグロスオプティマイザ列に、インク組成物Ｂ８はマットブラック列に充填し、常温・常圧下にてそれぞれのカラーインク滴は対応する位置に、インク組成物Ａ１は画像領域全てを覆うような印字条件にてフルカラー画像印刷を実施した。記録媒体にはＡ４サイズのＯＨＰフィルム（富士ゼロックス（株）製、ＸＥＲＯＸ  ＦＩＬＭ＜枠なし＞）を用いた。そして排紙口に設置した、前記紫外線照射光源により、積算光量が６００ｍＪ／ｃｍ2になるような硬化条件で印字及び硬化処理を行い、フルカラー画像の硬化塗膜が得られる事を確認した。
【００９５】
【表１７】
2007314775.tif 000018
【００９６】
また、これに加えて、インク組成物Ａ１とインク組成物Ｂ８（ホワイトインク）を用いて画像形成より前に下地処理を行うことで、上記の透明な記録媒体であっても裏側が透けて見えないように処理をすることが可能であり、且つ透明な記録媒体に画像を形成した後に画像の上から下地処理を行い、裏側が透けないバックライト印刷が可能となる事も確認した。
【００９７】
以上の結果より明らかなように、本発明に係る各実施例の２液型光硬化インク組成物セットのインク組成物Ａ、インク組成物Ｂは、硬化性及び保存安定性評価において満足すべき結果が得られ、十分に使用可能であった。